СПОСОБ ПОЛУЧЕНИЯ МОДИФИЦИРОВАННОГО ПОЛИТЕТРАФТОРЭТИЛЕНА, СПОСОБ ПОЛУЧЕНИЯ ПОРОШКА МОДИФИЦИРОВАННОГО ПОЛИТЕТРАФТОРЭТИЛЕНА И СПОСОБ ПОЛУЧЕНИЯ РАСТЯНУТОГО ПОРИСТОГО МАТЕРИАЛА

1. Способ получения модифицированного политетрафторэтилена, который включает полимеризацию тетрафторэтилена в водной среде, в которой присутствует полимер, содержащий звенья на основе не содержащего фтор мономера.
2. Способ по п. 1, в котором не содержащий фтор мономер представляет собой мономер, обозначенный формулой (1):
2
1
2
Формула (1): CH=CR-L-R,
1
2
2
где R означает атом водорода или алкильную группу, L означает одинарную связь, -CO-O-*, -O-CO-* или -O-, где «*» означает положение связывания с R, и R означает атом водорода, алкильную группу или нитрильную группу.
3. Способ по п. 1 или 2, в котором доля содержания звеньев на основе не содержащего фтор мономера в полимере составляет от 90 до 100 мас.% относительно общего количества мономерных звеньев, которое содержит полимер.
4. Способ по любому из пп. 1-3, в котором относительно общего количества тетрафторэтилена, которое подают в систему полимеризации, доля полимера составляет от 0,001 до 0,050 мас.%.
5. Способ по любому из пп. 1-4, в котором тетрафторэтилен полимеризуют в присутствии не содержащего фтор поверхностно-активного вещества.
6. Способ по п. 5, в котором не содержащее фтор поверхностно-активное вещество представляет собой поверхностно-активное вещество углеводородного типа.
7. Способ по п. 5 или 6, в котором количество не содержащего фтор поверхностно-активного вещества в водной среде, выраженное в виде доли относительно общего количества тетрафторэтилена, которое подают в систему полимеризации, составляет от 0,01 до 0,50 мас.%.
8. Способ по любому из пп. 1-7, в котором тетрафторэтилен полимеризуют в присутствии стабилизирующей добавки.
9. Способ по любому из пп. 1-8, в котором не содержащий фтор мономер полимеризуют в водной среде, а затем в полученной водной среде, содержащей полимер, полимеризуют тетрафторэтилен.
10. Способ по п. 9, в котором тетрафторэтилен полимеризуют путем добавления инициатора полимеризации к водному раствору, в котором полимеризуют не содержащий фтор мономер, в таком количестве, чтобы доля инициатора полимеризации составляла, по меньшей мере, 0,10 мас.% относительно общего количества тетрафторэтилена которое подают в систему полимеризации.
11. Способ по п. 9 или 10, в котором полимеризацию проводят, подавая тетрафторэтилен в систему полимеризации, и не содержащее фтор поверхностно-активное вещество добавляют в систему полимеризации между началом и окончанием подачи тетрафторэтилена.
12. Способ по любому из пп. 9-11, в котором не содержащий фтор мономер полимеризуют в водной среде, содержащей стабилизирующую добавку, и тетрафторэтилен полимеризуют в полученной водной среде, содержащей стабилизирующую добавку.
13. Способ по п. 12, в котором стабилизирующая добавка представляет собой парафиновый воск.
14. Способ получения порошка модифицированного политетрафторэтилена, который включает получение водной дисперсии, содержащей частицы модифицированного политетрафторэтилена, диспергированные в водной среде, способом по пп. 1-13, и затем коагуляцию частиц с получением порошка модифицированного политетрафторэтилен.
15. Способ получения растянутого пористого материала, который включает проведение экструзии пасты порошка модифицированного политетрафторэтилена, полученного способом по п. 14, с получением экструдированного прутка и затем растягивание экструдированного прутка с получением растянутого пористого материала.